FR 2809411 A1 20011130 FR 0006755 A 20000526 ] COMPOSITION DECAPANTE, UTILISABLE NOTAMMENT DANS LE DOMAINE DU BATIMENT ET DU YACHTING La présente invention porte sur une composition décapante, utilisable notamment dans le domaine du bâtiment, en particulier pour le décapage des revêtements organiques extérieurs tels que les revêtements plastiques épais (RPE), les imperméabilités de façade et les films minces et dans le domaine du yachting pour le décapage des peintures anti-fouling.10 Les imperméabilités de façade, d'aspect caoutchouteux sont imperméables à l'air, à l'oxygène et à la vapeur d'eau et sont à base de polymères acrylique ou styrène-acrylique. Dans le secteur du bâtiment, la plupart des décapants pour peintures sont à base de chlorure de méthylène additivé de méthanol. Ils peuvent être épaissis par des composés cellulosiques et peuvent contenir une charge minérale. Cependant, on cherche de plus en plus à remplacer le chlorure de méthylène en raison de ses très fortes volatilité et nocivité. Les produits de remplacement du mélange synergique chlorure de méthylène- méthanol existent, mais il sont, en général, beaucoup plus chers et entrent à au moins 90 % en poids de la constitution de la formulation. Les 10 % restants sont constitués par un épaississant (le plus souvent choisi parmi les dérivés cellulosiques ou acryliques), lui-même, généralement encore plus cher que les solvants et les divers additifs activateur, tensio-actif, inhibiteur de corrosion. Dans le secteur du yachting, le décapage du revêtement anti- fouling constitué de nombreuses couches de peinture (5 à 10) est effectué par ponçage. Cette façon d'opérer est longue et conduit à beaucoup de poussières. En outre, I'utilisation de formules décapantes à base de chlorure de méthylène est rédhibitoire car elles attaquent le gelcoat qui est un revêtement d'étanchéité. La présente invention a donc pour objet une composition décapante, utilisable notamment dans le domaine du bâtiment, en particulier pour le décapage des imperméabilités de façade, des revêtements plastiques épais (RPE) et des films minces et dans le domaine du yachting pour le décapage des peintures anti-fouling, caractérisée en ce qu'elle comprend (A) au moins un ester dibasique, (B) au moins un solvant aprotique dipolaire, (C) au moins une charge inorganique à caractère épaississant, (D) de l'eau, (E) au moins un activateur, (F) au moins un dispersant, et (G) au moins un épaississant cellulosique. La composition selon l'invention peut comprendre, pour 100 parties en poids de (A) + (B) + (C) + (D) + (E) + (F) + (G): - 10 à 50, en particulier 25 à 45, parties en poids de (A) - 10 à 30, en particulier 15 à 25, parties en poids de (B) - 20 à 40, en particulier 25 à 35, parties en poids de (C) - 10 à 25, en particulier 15 à 20, parties en poids de (D) - 1 à 15, en particulier 1 à 10, parties en poids de (E); - 0,2 à 2, en particulier 0,4 à 1,2 partie en poids de (F); et -0,2 à 1, en particulier 0,3 à 0,6 partie en poids de (G). Le ou les esters dibasiques (A) sont notamment choisis parmi les esters dibasiques aliphatiques, en particulier les diesters d'alkyle en C1- C4 d'un ou plusieurs acides dibasiques aliphatiques en C4-C6. On peut citer en particulier le succinate de diméthyle, le glutarate de diméthyle, I'adipate de diméthyle et leurs mélanges; Les solvants aprotiques dipolaires (B) sont avantageusement choisis parmi le diméthylsulfoxyde, la N-méthylpyrrolidone, le carbonate de propylène, le diméthylformamide, I'acétonitrile, la N-méthylmorpho- line, la butyrolactone et le diméthylacétamide. Le diméthylsulfoxyde et la N-méthyl pyrrolidone sont préférés. Par charge inorganique à caractère épaississant (C), on entend une poudre inorganique, naturelle ou synthétique pouvant conduire à des formulations dont la viscosité est de l'ordre de 6 000 mPa.s à 20 tours/min ou 2 000 mPa.s à 100 tours/min. La ou les charges inorganiques ont, d'une manière générale, une granulométrie moyenne comprise entre 0,1 et 200 pm, plus particulièrement entre 1 et 100 um. Une granulométrie plus fine permet d'obtenir la même viscosité en utilisant moins de charge, ce qui n'est pas économiquement souhaitable. A titre d'exemple de charges inorganiques, on peut citer le carbonate de calcium, la silice, le phosphite de calcium, I'hydroxyde de calcium (Ca(OH)2), I'argile, la bentonite. De préférence, on utilisera le phosphite de calcium. Comme activateur (E), on utilise généralement le D-limonène. Comme exemple d'agent dispersant (F), on peut citer l'ester phosphorique acide du 2-éthylhexanol, commercialisé par la Société "CECA" sous la dénomination "BEYCOSTAT A081". Comme exemple d'épaississant cellulosique (G), on peut citer le METHOCELL 311 commercialisé par la Société "DOW CHEMICAL Co.", dont le procédé d'obtention est décrit dans le brevet américain US-A-3 388 082 intitulé "Hydroxypropyl methyl cellulose ethers". La composition décapante selon l'invention comprend en outre au moins un activateur secondaire à raison notamment de 1 à 15 parties en poids, en particulier de 5 à 10 parties en poids, pour 100 parties en poids de (A) + (B) + (C) + (D) + (E) + (F) + (G). Comme exemple d'activateur secondaire, on peut citer les alkoxy proprionates d'alkyle tel que le 3-éthoxy propionate d'éthyl (EEP). La composition décapante de l'invention s'est avérée être très intéressante; en effet après qu'on l'ait appliquée puis laissé agir pendant quelques dizaines de minutes, il suffit de pousser les lambeaux secs à I'aide d'une spatule de peintre. On évite des résidus humides, collants, toujours difficiles à éliminer et à traiter, et on obtient la plupart du temps un substrat propre, tel que mur en béton ou en brique. En outre, dans le secteur du yachting, la composition décapante n'attaque pas la couche de gelcoat qui est un revêtement d'étanchéité généralement en polyester. La composition décapante selon la présente invention présente également l'avantage d'être stable au stockage. Les exemples suivants illustrent la présente invention. Dans ces exemples, les ingrédients utilisés sont les suivants: * Ester dibasique: DBE= ester dibasique ayant la composition suivante (en % en poids) adipate diméthyle/glutarate de diméthyle/succi-nate de diméthyle /62/23, commercialisé par la Société "RHONE-POULENC" sous la dénomination "RPDE". Solvant aprotique polaire: DMSO Activateur = D-limonène, Activateur secondaire = le 3-éthoxypropionate d'éthyle de formule C2H50CH2CH2C02C2H5 ci-après désigné par EEP. 4 Epaississant cellulosique = épaississant cellulosique commercialisé par la Société "DOW CHEMICAL Co." sous la dénomination "METHOCELL 31 1 ", Agent dispersant = ester phosphorique acide du 2-éthylhexanol, commercialisé sous la dénomination "BEYCOSTAT A81", CaHPO3 = phosphite de calcium naturel, produit par la Société "CECA". Toute les préparations se font à température ambiante (25 C) et sous agitation (environ 400 tours /min), avec, de préférence, une turbine permettant une dispersion de solides dans les liquides. Les solvants10 (DMSO, DBE) le D-limonène, I'eau et le dispersant sont introduits d'abord. Puis on ajoute le phosphite de calcium et l'épaississant cellulosique. Dans ces exemples, toutes les proportions citées sont en parties en poids. EXEMPLE DE PREPARATION 1: - DMSO........................ 12 - DBE........................... 35 - D-limonène................... 5 - eau............................ 17 Beycostat A81............ 0,5 - méthocel 311...............0,4 - phosphite de calcium.. 30 Le point d'éclair de la formule est de 62 C. EXEMPLE DE PREPARATION 2: - DMSO........................10,2 - DBE...........................29,6 - D-limonène............... 4,2 - EEP......................... 8 - eau............................ 17 - BEYCOSTAT A81........ 0,7 - METHOCELL 311........ 0,5 - phosphite de calcium.... 30 Le point d'éclair de la formule est de 64 C. EXEMPLE DE PREPARATION 3 (non conforme à l'invention): - DMSO........................12,77 - DBE...........................37,23 - D-limonène................ 5,32 - Beycostat A81........... 1,06 Methocell.................. 0,21 - phosphite de calcium... 50 Après avoir effectué les trois préparation décrites ci-dessous et les avoir laissé au repos pendant deux jours, on constate que la préparation 3 est devenue figée, alors que les préparations 1 et 2 sont restées coulantes. La préparation 3 doit donc être agitée pour pouvoir être transvasée ou être mise en dépôt. Les préparations 1 et 2 peuvent être transvasées ou être mises en dépôt sans aucune agitation préliminaire.10 EXEMPLE D'APPLICATION 1: Cet exemple d'application traite du décapage bâtiment façade type RPE (revêtement plastique épais). Plus précisément, il s'agit du décapage d'un crépis acrylique d'environ 2 mm d'épaisseur déposé sur brique.15 Après dépôt en couche épaisse (0,5 à 1 mm d'épaisseur) des préparations 1, 2 et 3 et attente du temps nécessaire, le revêtement est gratté à la spatule en conduisant à la formation de lambeaux secs. Sur ce type de revêtement, le temps d'action doit être de 6 h pour la préparation 3, 5 h pour la préparation 1 et seulement 4 h pour la préparation 2 contenant l'activateur secondaire EEP. EXEMPLE D'APPLICATION 2: Cet exemple d'application traite du décapage bâtiment façade type imper (imperméabilisant de façade) dénommé Paradox (PLASDOX) déposé en 2 couches sur brique.25 Sur ce revêtement, les formules 1 et 2 conduisent à un décapage au bout d'environ 1 à 2 h en donnant des lambeaux par raclage à la spatule; La formule 2 contenant l'activateur secondaire EEP semble donner de meilleurs résultats en laissant le substrat nu. EXEMPLE D'APPLICATION 3: Cet exemple d'application concerne l'utilisation des formules 1 ou 2 pour le décapage d'un revêtement anti-fouling d'un bateau de 9 mètres. Le décapage a été réalisé dans la journée. REVENDICATIONS 1. Composition décapante, caractérisée en ce qu'elle comprend (A) au moins un ester dibasique, (B) au moins un solvant aprotique dipolaire, (C) au moins une charge inorganique à caractère épaississant, (D) de l'eau, (E) au moins un activateur, (F) au moins un dispersant, et (G) au moins un épaississant cellulosique. 2. Composition décapante selon la revendication 1, caractérisée en ce qu'elle comprend, pour 100 parties en poids de (A) + (B) + (C) + (D) + (E) + (F) + (G): - 10 à 50 parties en poids de (A), -10 à 30 parties en poids de (B), à 40 parties en poids de (C), - 10 à 25 parties en poids de (D), - 1 à 15 parties en poids de (E), - 0,2 à 2 parties en poids de (F), et - 0,2 à 1 partie en poids de (G). 3. Composition décapante selon la revendication 2, caractérisée en ce qu'elle comprend, pour 100 parties en poids de (A) + (B) + (C) + (D)+ (E) + (F) + (G): - 25 à 45 parties en poids de (A), - 15 à 25 parties en poids de (B), à 35 parties en poids de (C), - 15 à 20 parties en poids de (D), - 1 à 10 parties en poids de (E), - 0,4 à 1,2 partie en poids de (F), et - 0,3 à 0,6 partie en poids de (G). 4. Composition décapante selon l'une des revendications 1 à 3, caractérisée en ce que les esters dibasiques (A) sont choisis parmi les esters dibasiques aliphatiques, en particulier les diesters d'alkyle en C1-C4 d'un ou plusieurs acides dibasiques aliphatiques en C4-C6. 5. Composition décapante selon la revendication 4, caractérisée en ce que le ou-les esters dibasiques (A) sont choisis parmi le succinate de diméthyle, le glutarate de diméthyle, I'adipate de diméthyle et leurs mélanges. 6. Composition décapante selon l'une des revendications 1 à 3, caractérisée en ce que le ou les solvants aprotiques dipolaires (B) sont choisis parmi le diméthylsulfoxyde, la N-méthylpyrrolidone, le carbonate de propylène, le diméthylformamide, I'acétonitrile, la N- méthylmorpholine, la butyrolactone et le diméthylacétamide. 7. Composition décapante selon l'une des revendications 1 à 3, caractérisée en ce que la charge inorganique (C) est le phosphite de calcium. 8. Composition décapante selon l'une des revendications 1 à 3, caractérisée en ce que l'activateur (E) est le D-limonène. 9. Composition décapante selon l'une des revendications 1 à 3, caractérisée en ce que le dispersant (F) est l'ester phosphorique acide du 2-éthylhéxanol. 10. Composition décapante selon l'une des revendications 1 à 3, caractérisée en ce qu'elle contient en outre au moins un activateur secondaire à raison de 1 à 15 parties en poids, en particulier de 5 à parties en poids, pour 100 parties en poids de (A)+(B)+(C)+ (D) + (E) + (F) + (G). 11. Composition selon la revendication 10, caractérisée en ce que l'activateur secondaire est le 3-éthoxypropionate d'éthyle. 12. Utilisation d'une composition selon l'une quelconque des revendications 1 à 11 dans le domaine du bâtiment pour le décapage des revêtement organiques extérieurs. 13. Utilisation selon la revendication 12, pour le décapage des imperméabilités de façade, des revêtements plastiques épais et des films minces. 14. Utilisation- d'une composition selon l'une quelconque des revendications 1 à 11 dans le domaine du yachting pour le décapage des revêtements anti-fouling.